(57)【要約】      （修正有）【課題】本発明は、コーティングで被覆された金属ストリップの製造方法を提供する。【解決手段】クロム金属と酸化クロムとを含むコーティングは、カソードとして接続されている金属ストリップを、ストリップ移動方向に連続して配置されている複数の電解槽に、所定のストリップ移動速度でストリップ移動方向に連続して通して電解液に接触させることによって、三価クロム化合物を含む電解液から金属ストリップ、特に鋼ストリップ上に電析され、ここで、ストリップ移動方向で見て少なくとも最後の電解槽または複数の電解槽のうちの後グループの電解液は、電解槽の体積全体にわたる平均で、最高で４０℃を超えない温度を有し、金属ストリップが最後の電解槽または複数の電解槽のうちの後グループで電解液と電解的に効果的に接触している電解時間は２．０秒未満である。【選択図】図１
2020109205.tif 000002
【特許請求の範囲】
【請求項１】
コーティング（Ｂ）で被覆された金属ストリップ（Ｍ）の製造方法であって、前記コーティング（Ｂ）が、クロム金属および酸化クロムを含み、前記コーティング（Ｂ）が、カソードとして接続されている金属ストリップ（Ｍ）を、電解時間中、電解液（Ｅ）と接触させることによって、三価クロム化合物を含む前記電解液（Ｅ）から前記金属ストリップ（Ｍ）上に電析される、製造方法であって、前記金属ストリップ（Ｍ）は、ストリップ移動方向に連続して配置された複数の電解槽（１ａ、１ｂ、１ｃ；１ａ〜１ｈ）を所定のストリップ移動速度（ｖ）で連続して通過し、前記ストリップ移動方向の方向で見て少なくとも最後の電解槽（１ｃ、１ｈ）または複数の電解槽のうちの後グループ（１ｇ、１ｈ）の電解液（Ｅ）の温度は、電解槽の体積全体にわたる平均で、４０℃未満であり、前記最後の電解槽（１ｃ）または複数の電解槽のうちの後グループ（１ｇ、１ｈ）において、前記金属ストリップ（Ｍ）が前記電解液（Ｅ）と電解的に効果的に接触する電解時間（ｔＥ）は、２．０秒未満であることを特徴とする、方法。
【請求項２】
前記電解槽（１ａ〜１ｈ）の各々において、前記金属ストリップ（Ｍ）が前記電解液（Ｅ）と電解的に効果的に接触している前記電解時間（ｔＥ）は、２．０秒未満であることを特徴とする、請求項１に記載の方法。
【請求項３】
前記電解槽（１ａ〜１ｈ）の各々において、前記金属ストリップ（Ｍ）が前記電解液（Ｅ）と電解的に効果的に接触している前記電解時間（ｔＥ）は、０．３〜２．０秒であることを特徴とする、請求項１に記載の方法。
【請求項４】
前記金属ストリップ（Ｍ）が前記電解液（Ｅ）と電解的に効果的に接触している総電解時間（ｔＥ）は、２〜１６秒であることを特徴とする、請求項１〜３のいずれか一項に記載の方法。
【請求項５】
前記最後の電解槽（１ｃ）または複数の電解槽のうちの後グループ（１ｇ、１ｈ）の電解液の平均温度は、２５℃〜３８℃であることを特徴とする、請求項１〜４のいずれか一項に記載の方法。
【請求項６】
第１の電解槽（１ａ）または複数の電解槽のうちの前グループ（１ａ、１ｂ）における電解液の平均温度は、４０℃よりも高いことを特徴とする、請求項１〜５のいずれか一項に記載の方法。
【請求項７】
全ての電解槽（１ａ〜１ｃ；１ａ〜１ｈ）におけるそれぞれの電解槽の体積全体にわたる平均の電解液の温度は、２０℃〜４０℃未満であることを特徴とする、請求項１〜４のいずれか一項に記載の方法。
【請求項８】
全ての電解槽（１ａ〜１ｃ；１ａ〜１ｈ）におけるそれぞれの電解槽の体積全体にわたる平均の電解液の温度は、２５℃〜３８℃であることを特徴とする、請求項１〜４のいずれか一項に記載の方法。
【請求項９】
前記金属ストリップは、少なくとも第１の電解槽（１ａ）または複数の電解槽のうちの前グループ（１ａ、１ｂ）を通過し、最後の電解槽（１ｃ）または複数の電解槽のうちの後グループ（１ｇ、１ｈ）を通過し、ここで、前記第１の電解槽（１ａ）または複数の電解槽のうちの前グループ（１ａ、１ｂ）の電解液の平均温度は、前記最後の電解槽（１ｃ）または複数の電解槽のうちの後グループ（１ｇ、１ｈ）の電解液の平均温度よりも高いことを特徴とする、請求項１〜８のいずれか一項に記載の方法。
【請求項１０】
前記金属ストリップは、最初に第１の電解槽（１ａ）または複数の電解槽のうちの前グループ（１ａ、１ｂ）を通過し、続いて第２の電解槽（１ｂ）または複数の電解槽のうちの中間グループ（１ｃ〜１ｆ）を通過し、最後に、最後の電解槽（１ｃ）または複数の電解槽のうちの後グループ（１ｇ、１ｈ）を通過し、ここで、前記第１の電解槽（１ａ）または複数の電解槽のうちの前グループ（１ａ、１ｂ）の電解液の平均温度は、前記最後の電解槽（１ｃ）または複数の電解槽のうちの後グループ（１ｇ、１ｈ）の電解液の平均温度よりも高いことを特徴とする、請求項１〜９のいずれか一項に記載の方法。
【請求項１１】
ストリップ移動方向で見て、前記第１の電解槽（１ａ）または複数の電解槽のうちの前グループ（１ａ、１ｂ）は低い電流密度（ｊ１）を有し、ストリップ移動方向で見て、それに続く前記第２の電解槽（１ｂ）または複数の電解槽のうちの中間グループ（１ｃ〜１ｆ）は中程度の電流密度（ｊ２）を有し、ストリップ移動方向で見て、前記最後の電解槽（１ｃ）または複数の電解槽のうちの後グループ（１ｇ、１ｈ）は高い電流密度（ｊ３）を有し、ｊ１≦ｊ２＜ｊ３であり、低い電流密度（ｊ１）は２０Ａ／ｄｍ２よりも高いことを特徴とする、請求項９または１０に記載の方法。
【請求項１２】
前記三価クロム化合物が、塩基性硫酸Ｃｒ（ＩＩＩ）（Ｃｒ２（ＳＯ４）３）を含むことを特徴とする、請求項１〜１１に記載の方法。
【請求項１３】
前記電解液は、前記三価クロム化合物に加えて、少なくとも１種の錯化剤、具体的にはアルカリ金属カルボン酸塩、好ましくはギ酸の塩、具体的にはギ酸カリウムまたはギ酸ナトリウムを含み、前記三価クロム化合物の重量割合と、前記錯化剤、具体的にはギ酸塩の重量割合との比が１：１．１〜１：１．４、好ましくは１：１．２〜１：１．３、より好ましくは１：１．２５であることを特徴とする、請求項１〜１２のいずれか一項に記載の方法。
【請求項１４】
導電性を高めるために、前記電解液は、アルカリ金属硫酸塩、好ましくは硫酸カリウムまたは硫酸ナトリウムを含み、および／またはハロゲン化物を含まず、具体的には塩化物イオンおよび臭化物イオンを含まず、緩衝剤を含まず、具体的にはホウ酸緩衝液を含まないことを特徴とする、請求項１〜１３のいずれか一項に記載の方法。
【請求項１５】
前記電解液中の三価クロム化合物の濃度は、少なくとも１０ｇ／Ｌであり、好ましくは１５ｇ／Ｌ超であり、より好ましくは少なくとも２０ｇ／Ｌであることを特徴とする、請求項１〜１４のいずれか一項に記載の方法。
【請求項１６】
前記電解液のｐＨ値（温度２０℃で測定）は、２．０〜３．０、好ましくは２．５〜２．９、より好ましくは２．７であることを特徴とする、請求項１〜１５のいずれか一項に記載の方法。
【請求項１７】
前記金属ストリップは、少なくとも１００ｍ／分のストリップ移動速度で前記電解液を通って移動することを特徴とする、請求項１〜１６のいずれか一項に記載の方法。
【請求項１８】
前記電解液から析出したコーティングは、少なくとも４０ｍｇ／ｍ２、好ましくは７０ｍｇ／ｍ２〜１８０ｍｇ／ｍ２のクロムのコーティング総重量を有し、クロムの析出総重量に含まれる酸化クロムの割合は、少なくとも５％、好ましくは１０％〜１５％であることを特徴とする、請求項１〜１７のいずれか一項に記載の方法。
【請求項１９】
前記電解液から析出したコーティングは、酸化クロムとして結合したクロムの析出重量が、１ｍ２あたり少なくとも５ｍｇのＣｒ、好ましくは１ｍ２あたり少なくとも７ｍｇのＣｒ、より好ましくは５〜１５ｍｇ／ｍ２である、酸化クロム含量を有することを特徴とする、請求項１〜１８のいずれか一項に記載の方法。
【請求項２０】
前記金属ストリップ（Ｍ）の表面上に析出したコーティング（Ｂ）は、クロム金属および酸化クロムのそれぞれの割合に関して異なる組成を各々有する少なくとも２つの層（Ｂ１、Ｂ３）を含み、前記金属ストリップに面する下層（Ｂ１）は、中程度の酸化クロムの重量割合を有し、具体的には１０％〜１５％の範囲内であり、上層（Ｂ３）は、高い酸化クロムの重量割合を有し、具体的には３０％超、好ましくは５０％超であることを特徴とする、請求項１〜１９のいずれか一項に記載の方法。
【請求項２１】
前記金属ストリップ（Ｍ）の表面上に析出したコーティングは、クロム金属および酸化クロムのそれぞれの割合に関して異なる組成を各々有する３つの層（Ｂ１、Ｂ２、Ｂ３）を含み、前記金属ストリップに面する下層（Ｂ１）は、中程度の酸化クロムの重量割合を有し、具体的には１０％〜１５％の範囲内であり、中間層（Ｂ２）は、低い酸化クロムの重量割合を有し、具体的には２％〜１０％の範囲内であり、上層（Ｂ３）は、高い酸化クロムの重量割合を有し、具体的には３０％超、好ましくは５０％超であることを特徴とする、請求項１〜２０のいずれか一項に記載の方法。
【請求項２２】
前記コーティングの電析に続いて、有機材料、具体的には塗料、または熱可塑性材料、具体的にはＰＥＴ、ＰＥ、ＰＰ若しくはそれらの混合物のポリマーフィルムのトップコートを、クロム金属および酸化クロム含有コーティング（Ｂ）に設けることを特徴とする、請求項１〜２１のいずれか一項に記載の方法。
【請求項２３】
前記金属ストリップは、鋼ストリップ（ティンフリー鋼）または錫で被覆された鋼ストリップ（ブリキ）であることを特徴とする、請求項１〜２２のいずれか一項に記載の方法。
【発明の詳細な説明】
【技術分野】
【０００１】
本発明は、請求項１のプリアンブルに記載のクロムおよび酸化クロムのコーティングで被覆された金属ストリップの製造方法に関する。
【背景技術】
【０００２】
包装材料の製造において、クロムおよび酸化クロムで被覆された電解コーティング鋼板を使用できることが従来技術から知られており、この鋼板はティンフリー鋼（“Ｔｉｎ  Ｆｒｅｅ  Ｓｔｅｅｌ”ＴＦＳ）または「電解クロムコーティング鋼」（ＥＣＣＳ）として知られており、ブリキに代わるものである。このティンフリー鋼は、塗料または有機保護コーティング（例えば、ＰＰまたはＰＥＴのポリマーコーティング）に特に有利な接着性を特徴とする。このクロムコーティング鋼板は、原則として２０ｎｍ未満のクロムおよび酸化クロムの薄いコーティング厚にもかかわらず、包装材料の製造に使用される変形プロセス、例えば深絞り成形法やしごき加工における良好な耐食性と良好な加工性を特徴とする。
【０００３】
金属クロムおよび酸化クロムを含むコーティングで鋼基板をコーティングするために、ストリップコーティングシステムでクロム（ＶＩ）含有電解質を使用してストリップ形状の鋼板上にコーティングを析出させる電解コーティング法を使用できることが従来技術から知られている。しかし、電解プロセスで使用されるクロム（ＶＩ）含有電解質には環境的に有害で健康を脅かす特性があるため、これらのコーティング法にはかなりの不利益が伴い、また、クロム（ＶＩ）含有材料の使用は間もなく禁止されるため、近い将来、代替のコーティング法に置き換えなければならないであろう。
【０００４】
このため、電解質を含むクロム（ＶＩ）の使用を不要にする電解コーティング法が、最新技術で既に開発されている。例えば、特許文献１は、特にティンフリー鋼（被覆されていない鋼板）またはブリキ（錫で被覆された鋼板）であり得る導電性基板をクロム金属／酸化クロム（Ｃｒ／ＣｒＯｘ）層で電解コーティングする方法を開示しており、この方法では、カソードとして接続された基板を三価クロム化合物（Ｃｒ（ＩＩＩ））を含む電解液と接触させ、クロム（ＩＩＩ）イオンからクロム（ＶＩ）イオンへの酸化を抑制または少なくとも低減するアノードも提供され、電析中に基板の表面に形成される水素気泡が除去される。これに関連して、分離反応と電析コーティングの表面品質は電解液の温度に依存し、良好な表面外観を有するコーティングを製造するには３０℃〜７０℃の電解液温度が適していることが観察された。好ましい温度範囲である４０℃〜６０℃は、これらの温度で電解液が良好な導電性を有するため、効率的な析出反応を確保するのに有利であることがわかっている。
【０００５】
特許文献１は、ストリップコーティングシステムでクロム金属／酸化クロム（Ｃｒ／ＣｒＯｘ）層を用いて帯状鋼板を電解コーティングする方法を開示しており、この方法では、カソードとして接続されている鋼板が、三価クロム化合物（Ｃｒ（ＩＩＩ））を含む電解液を１００ｍ／分を超える高速のストリップ移動速度で通過する。コーティングの組成は、電解液中の三価クロム化合物（Ｃｒ（ＩＩＩ））に含まれるクロム金属および酸化クロム成分以外の成分に応じて（硫酸クロムと炭化クロムも含まれ得る）、電解液が含まれている電解槽での電析プロセス中に設定されるアノードでの電解の電流密度に大きく依存することが観察された。電流密度の関数として３つの領域（レジームＩ、レジームＩＩ、レジームＩＩＩ）が形成され、第１の電流密度閾値までの電流密度が低い第１の領域（レジームＩ）では鋼基板上にクロムを含む析出は起こらず、中程度の電流密度を有する第２の領域（レジームＩＩ）では電流密度と析出したコーティングの重量との間に線形関係があり、第２の電流密度閾値を超える電流密度（レジームＩＩＩ）では析出したコーティングの部分的な分解が起こるため、この領域では、電流密度が増加するにつれて、析出したコーティング内のクロムのコーティング重量は最初に減少し、その後、より高い電流密度で安定した値に落ち着くことがわかった。中程度の電流密度を有する領域（レジームＩＩ）では主に金属クロムが（コーティングの総重量に対して）最大８０重量％で鋼基板上に析出し、第２の電流密度閾値（レジームＩＩＩ）を超えるとコーティングはより多くの酸化クロム含量を有し、電流密度がより高い領域ではコーティングの析出総重量の１／４〜２／３になる。領域（レジームＩ〜ＩＩＩ）を互いに分ける電流密度閾値の値は、鋼板が電解液を通過するストリップ移動速度に依存することが判明した。
【０００６】
特許文献２に記載されているように、クロム／酸化クロムコーティングで被覆されたティンフリー鋼（鋼板）が包装用途で使用するのに十分に高い耐食性を有することを保証するためには、従来のＥＣＣＳの耐食性に匹敵する耐食性を実現するために少なくとも２０ｍｇ／ｍ２の最小コーティング重量が必要である。さらに、包装用途での使用に適した十分に高い耐食性を達成するためにコーティングは少なくとも５ｍｇ／ｍ２の酸化クロムの最小コーティング重量を有する必要があることが示された。
【先行技術文献】
【特許文献】
【０００７】
【特許文献１】ＷＯ２０１５／１７７３１４Ａ１
【特許文献１】ＷＯ２０１４／０７９９０９Ａ１
【発明の概要】
【発明が解決しようとする課題】
【０００８】
本発明によって解決される問題は、三価クロム化合物を含む電解液を使用して、クロムおよび酸化クロムのコーティングで被覆された金属ストリップを製造するために可能な最も効率的な方法を利用可能にすることであり、この方法はストリップコーティングシステムの工業規模で実施することができ、コーティングは、被覆された金属ストリップの十分に高い耐食性および有機コーティング、例えば塗料またはＰＥＴもしくはＰＰのポリマーフィルムなどの良好な接着ベースを確保するために可能な限り高い酸化クロム含量を含む。
【課題を解決するための手段】
【０００９】
この問題は、請求項１の特徴を備えた方法によって解決される。この方法の好ましい実施形態は、従属請求項以降に続く。
【００１０】
本発明により開示される方法によれば、クロム金属と酸化クロムとを含むコーティングは、カソードとして接続されている金属ストリップを、ストリップ移動方向に連続して配置されている複数の電解槽に、所定のストリップ移動速度でストリップ移動方向に連続して通して電解液に接触させることによって、三価クロム化合物を含む電解液から金属ストリップ、特に鋼ストリップ上に電析され、ここで、ストリップ移動方向で見て少なくとも最後の電解槽または複数の電解槽のうちの後グループの電解液は、電解槽の体積全体にわたる平均で、最高で４０℃を超えない温度を有し、金属ストリップが最後の電解槽または複数の電解槽のうちの後グループで電解液と電解的に効果的に接触している電解時間は２．０秒未満である。
【００１１】
これに関連して、電解液の温度または電解槽の温度への任意の言及は、電解槽の全体積の平均として生じる平均温度を意味することを意図している。原則として、温度が電解槽の上部から下部に向かって上昇する温度勾配が存在する。本明細書において、酸化クロムという用語は、水酸化クロム、特に水酸化クロム（ＩＩＩ）、酸化クロム（ＩＩＩ）水和物、およびそれらの混合物を含むクロムの全ての酸化物形態（ＣｒＯｘ）を指す。
【００１２】
電解液の温度が４０℃以下になると、酸化クロムの形成が促進されることがわかった。したがって、電解液の温度が最高で４０℃の場合、酸化クロムの含量がより多いコーティングを生成することができる。コーティング内の酸化クロムの含量が多いと、被覆された金属ストリップの耐食性が向上するという利点がある。コーティング内の酸化クロムの割合は、少なくとも最後の電解槽または複数の電解槽のうちの後グループで、２．０秒以下の短い電解時間を確保することで増やすこともできる。さらに、最後の電解槽または複数の電解槽のうちの後グループでの短い電解時間により、好ましくは１００ｍ／分を超える速いストリップ移動速度での、ストリップコーティングシステムの連続プロセスによる電解コーティング法を実施することができる。
【００１３】
金属ストリップが電解液と電解的に効果的に接触している、各電解槽における電解時間は、２秒未満であることが好ましく、金属ストリップが複数の電解槽を均一なストリップ移動速度で通過でき、電解槽は全て同一に設計され、ストリップ移動方向に前後に並んで配置されていることが好ましい。１００ｍ／分を超える好ましいストリップ移動速度では、各電解槽での電解時間は、好ましくは０．５秒〜２．０秒、具体的には０．６秒〜１．８秒である。使用されるストリップ移動速度に応じて、各電解槽内の電解時間は０．３秒〜２．０秒、好ましくは０．５秒〜１．４秒であってもよい。
【００１４】
ストリップ移動方向に連続して配置された電解槽の数に応じて、金属ストリップが電解液と電解的に効果的に接触している総電解時間（ｔＥ）は、全ての電解槽にわたって好ましくは２〜１６秒、具体的には４秒〜１４秒である。
【００１５】
析出効率の改善のためには、第１の電解槽または複数の電解槽のうちの前グループの電解液の温度が最後の電解槽よりも高いことが有利であり得る。第１の電解槽または複数の電解槽のうちの前グループの電解液の温度は、５０℃よりも高いことが好ましく、具体的には５３℃〜７０℃であり、これは、この温度範囲で、クロムの、特にクロム金属の形態での、より効率的な析出を観察することができるためである。第１の電解槽または複数の電解槽のうちの前グループの電解液の温度が５０℃よりも高く設定されている場合で、同時に最後の電解槽または複数の電解槽のうちの後グループの電解液の温度が４０℃よりも低く設定されている場合、金属ストリップの表面にコーティングを析出させることができ、このコーティングは、少なくとも１つの下層と１つの上層を含み、下層は第１の電解槽または複数の電解槽のうちの前グループで析出し、上層は最後の電解槽または複数の電解槽のうちの後グループで析出し、下層は上層と比べて少量の酸化クロムを含み、上層はより多くの酸化クロムを含む。金属ストリップの表面に面する下層の酸化クロムの重量割合は、好ましくは１５％未満であり、上層では好ましくは４０％を超える。
【００１６】
ただし、実際的な理由から、電解槽内の電解液を均一な温度に設定することが有用であり得、この温度は（各電解槽の体積全体わたる平均で）全ての電解槽で好ましくは２０℃〜４０℃、より好ましくは２５℃〜３８℃である。
【００１７】
析出プロセスは発熱性であるため、電解槽内の電解液を冷却して、好ましい温度を維持する必要がある。これは、電解槽の循環システムが一般的に相互接続されているという事実によって複雑になっている。したがって、機器の設計とセットアップの理由から、複雑な機器のセットアップを必要とする異なる温度設定を避けるために、全ての電解槽で同じ温度を維持することが有用であり得る。しかし、結果重視の観点から、特に被覆された金属ストリップの耐食性の改善に関しては、第１の電解槽または複数の電解槽のうちの前グループの温度を、最後の電解槽または複数の電解槽のうちの後グループよりも高い温度に設定することが有利である。
【００１８】
このため、本発明による方法の好ましい実施形態では、金属ストリップが少なくとも第１の電解槽または複数の電解槽のうちの前グループを通過し、次に第２の電解槽または複数の電解槽のうちの後グループを通過し、ここで、第１の電解槽または複数の電解槽のうちの前グループの電解液の平均温度は、第２の電解槽または複数の電解槽のうちの後グループの電解液の平均温度よりも高い。
【００１９】
第２の好ましい実施形態によれば、金属ストリップは、最初に第１の電解槽または複数の電解槽のうちの前グループを通過し、次に第２の電解槽または複数の電解槽のうちの中間グループを通過し、最後に、最後の電解槽または複数の電解槽のうちの後グループを通過し、ここで、第１の電解槽または複数の電解槽のうちの前グループの電解液の平均温度および／または第２の電解槽または複数の電解槽のうちの中間グループの電解液の平均温度は、最後の電解槽または複数の電解槽のうちの後グループの電解液の平均温度よりも高い。
【００２０】
金属ストリップ上の電析コーティングの組成は、電解液の温度だけでなく、電解電流密度にも依存する。析出したコーティングの（部分的な）分解が発生するレジームＩＩＩの領域におけるより高い電流密度では、クロムの析出コーティング重量と電流密度との間に線形関係が観察されるレジームＩＩのより低い電流密度と比較して、コーティング内により高い割合の酸化クロムが形成されることが実証されている。したがって、クロム金属を高い割合で含む下層と、酸化クロムを高い割合で含む（好ましくは層のコーティング総重量の４０重量％以上を占める）上層とを備えたコーティングを製造するには、ストリップ移動方向で見て第１の電解槽または複数の電解槽のうちの前グループ、および適用可能な場合にはストリップ移動方向に続く第２の電解槽または複数の電解槽のうちの中間グループのそれぞれに低い電流密度ｊ１およびｊ２を適用し、ストリップ移動方向で見て最後の電解槽または複数の電解槽のうちの後グループには、レジームＩＩＩの高い電流密度ｊ３を適用することが有利であり、ここでｊ１およびｊ２は各々ｊ３よりも低く、例えば１００ｍ／分のストリップ移動速度での低い電流密度ｊ１およびｊ２は２０Ａ／ｄｍ２よりも各々高く（したがって、約２０Ａ／ｄｍ２の第１の電流密度閾値を超えるためレジームＩＩの領域内であり）、高い電流密度ｊ３は５０Ａ／ｄｍ２よりも高い（したがって、第２の電流密度閾値を超えるためレジームＩＩＩの領域内である）。ストリップ移動速度に応じて電流密度ｊ１、ｊ２、ｊ３が増加するため、例えばストリップ移動速度が３００ｍ／分の場合、電流密度ｊ１、ｊ２は７０Ａ／ｄｍ２よりも高く、電流密度ｊ３は１３０Ａ／ｄｍ２よりも高い。
【００２１】
特に好ましい実施形態によれば、第１の電解槽または複数の電解槽のうちの前グループは、ストリップ移動方向に続く第２の電解槽または複数の電解槽のうちの中間グループよりも低い電流密度を有しており、２０Ａ／ｄｍ２＜ｊ１≦ｊ２＜ｊ３である。
【００２２】
その結果、金属ストリップの表面に、３つの層を含むコーティングを析出させることができ、各層は、クロム金属と酸化クロムの比率に関して各々異なる組成を有しており、下層は金属ストリップに面し、具体的には１０％〜１５％である、酸化クロムの重量割合が中程度である中重量部分を有し、中間層は、具体的には２％〜１０％である、酸化クロムの重量割合が低い低重量部分を有し、上層は、具体的には３０％超、好ましくは５０％超である、酸化クロムの重量割合が高い高重量部分を有する。有機トップコート、例えば有機塗料またはＰＥＴもしくはＰＰのポリマーフィルムの接着に関して、酸化クロムは金属クロムと比較して有機材料用の良好な接着ベース表面を形成することが実証されているため、酸化物の割合が高い層が外側表面にあることが好ましい。
【００２３】
ストリップ走行方向に連続して配置された複数の電解槽を複数のグループに分割することによって、また、個々の電解槽にストリップ移動方向に増加する異なる電流密度を設定することによって、一方では１００ｍ／分以上の速いストリップ移動速度を維持することができ、また金属ストリップの少なくとも片面に十分に高いコーティング重量のコーティングを析出させることができ、他方では十分に高い耐食性を確保するために必要な少なくとも５ｍｇ／ｍ２、好ましくは７ｍｇ／ｍ２超の酸化クロム割合を含むコーティングを析出させることができる。酸化クロムのコーティング重量が高くなると、塗料または熱可塑性ポリマー材料の有機トップコートの接着力が低下することが観察されているため、酸化クロムのコーティング総重量は１５ｍｇ／ｍ２を超えないことが好ましい。このため、酸化クロムのコーティング重量は、５〜１５ｍｇ／ｍ２であることが好ましい。
【００２４】
第１の電解槽または複数の電解槽のうちの前グループおよび第２の電解槽または複数の電解槽のうちの中間グループは、ストリップ移動方向で見て最後の電解槽または複数の電解槽のうちの後グループの電流密度よりも低い電流密度ｊ１およびｊ２をそれぞれ有するという事実により、エネルギーを節約できる。なぜなら、第１の電解槽または複数の電解槽のうちの前グループおよび第２の電解槽または複数の電解槽のうちの中間グループでは、アノードへの適用に必要な電流が低いからである。しかしながら、これにも関わらず、それぞれ第１の電解槽および複数の電解槽のうちの前グループならびに第２の電解槽および複数の電解槽のうちの中間グループに設定されている低い電流密度ｊ１、ｊ２でさえも、一定量の酸化クロムが金属基板上に析出できるため、形成されるコーティングは、十分に高いコーティング重量の酸化クロムを有する。ストリップ移動方向で見て最後の電解槽または複数の電解槽のうちの後グループは、コーティングのコーティング総重量に対する酸化クロムの割合がより大きい高い電流密度ｊ３に設定されているため、酸化クロムの大部分は、最後の電解槽または複数の電解槽のうちの後グループで析出される。
【００２５】
第１の電解槽または複数の電解槽のうちの前グループおよび第２の電解槽または複数の電解槽のうちの中間グループにおいて、析出したコーティングの析出総重量の特定の割合である約９％〜１５％は酸化クロムに起因するため、酸化クロムの結晶は、第１の電解槽または複数の電解槽のうちの前グループおよび第２の電解槽または複数の電解槽のうちの中間グループにおいて金属ストリップの表面に形成される。最後の電解槽および／または複数の電解槽のうちの後グループでは、これらの酸化クロム結晶は追加の酸化物結晶の成長のための核セルとして機能し、これは酸化クロムの析出効率、より具体的にはコーティングの析出総重量のうちの酸化クロムの割合が、最後の電解槽または複数の電解槽のうちの後グループで増加する理由を説明する。したがって、第１および第２の電解槽ならびに複数の電解槽のうちの前および中間グループでそれぞれ低い電流密度ｊ１およびｊ２を使用することでエネルギーを節約しながら、金属ストリップ表面に好ましくは５ｍｇ／ｍ２超の十分に高いコーティング重量の酸化クロムを生成することができる。
【００２６】
コーティングの酸素含量は、より高い電流密度（結果として、より少ない酸化物含量）での電析中に得られる酸素含量よりも多いため、第１の電解槽または複数の電解槽のうちの前グループおよび第２の電解槽または複数の電解槽のうちの中間グループで生成される酸化クロムの割合は、より高密度のコーティングを形成し、その結果耐食性が向上する。
【００２７】
連続して配置された少なくとも２つ、好ましくは３つの電解槽または電解槽の複数のグループを使用すると、可能な限り低い電流密度で高いストリップ移動速度を維持でき、プロセスの効率が向上する。少なくとも１００ｍ／分の好ましいストリップ移動速度を維持するには、金属ストリップの少なくとも片面でクロム／酸化クロム層の析出を行うために少なくとも２０Ａ／ｄｍ２の電流密度が必要であることが実証されている。この電流密度２０Ａ／ｄｍ２は、約１００ｍ／分のストリップ移動速度での第１の電流密度閾値を表し、この閾値はレジームＩ（クロム析出なし）とレジームＩＩ（電流密度と析出するコーティングのクロムのコーティング重量との間に線形関係があるクロム析出）とを分ける。
【００２８】
電解槽内の電流密度（ｊ１、ｊ２、ｊ３）は、ストリップ移動速度に合わせて各々調整され、ストリップ移動速度とそれぞれの電流密度（ｊ１、ｊ２、ｊ３）との間に少なくともほぼ線形関係が存在する。第１の電解槽または複数の電解槽のうちの前グループの電流密度が、第２の電解槽または複数の電解槽のうちの中間グループの電流密度よりも低い場合、有利である。第１の電解槽または複数の電解槽のうちの前グループの電流密度が低いと、金属ストリップの表面上に直接、好ましくは８％超、具体的には８％〜１５％、より好ましくは１０重量％超の比較的高い酸化クロム含量を有する高密度の、したがって耐食性のあるクロム／酸化クロムコーティングが生成される。
【００２９】
電解槽に電流密度（ｊ１、ｊ２、ｊ３）を生成するには、好ましくは、２つのアノードが互いに対向して配置されたアノード対を各電解槽に配設し、金属ストリップを、アノード対の対向するアノード間を、通過させる。これにより、電流密度を金属ストリップの周囲に均一に分布させることが可能になる。ここで、各電解槽のアノード対に互いに独立して電流を流し、それによって電解槽に異なる電流密度（ｊ１、ｊ２、ｊ３）を設定できるようにすることが好ましい。
【００３０】
金属ストリップのストリップ移動速度は、各電解槽において、金属ストリップが電解液と電解的に効果的に接触している電解時間（ｔＥ）が１．０秒未満、具体的には０．５〜１．０秒、好ましくは０．６秒〜０．９秒となるような、ストリップ移動速度であることが好ましい。
【００３１】
被覆された金属ストリップが十分に高い耐食性を有することを保証するために、本発明による方法によって金属ストリップ上に析出されたコーティングは、少なくとも４０ｍｇ／ｍ２、具体的には７０ｍｇ／ｍ２〜１８０ｍｇ／ｍ２のクロムのコーティング重量を有することが好ましい。コーティングの総重量に対するコーティングに含まれる酸化クロムの重量割合は、少なくとも５％、具体的には１０％超、例えば１１％〜１６％である。ここで、コーティングは、酸化クロムとして結合したクロムの析出重量が１ｍ２あたり少なくとも３ｍｇのＣｒ、具体的には３〜１５ｍｇ／ｍ２、好ましくは１ｍ２あたり少なくとも７ｍｇのＣｒである、酸化クロム含量を有する。
【００３２】
本発明による方法では、単一の電解液が使用される、すなわち、全ての電解槽が同じ電解液で満たされることが好ましい。
【００３３】
電解液の好ましい組成は、三価クロム化合物として塩基性硫酸Ｃｒ（ＩＩＩ）（Ｃｒ２（ＳＯ４）３）を含む。この好ましい組成物および他の組成物の両方において、電解液中の三価クロム化合物の濃度は少なくとも１０ｇ／Ｌ、好ましくは１５ｇ／Ｌ超、具体的には２０ｇ／Ｌ以上である。電解液の他の有用な成分には、錯化剤、特にアルカリ金属カルボン酸塩、好ましくはギ酸の塩、特にギ酸カリウムまたはギ酸ナトリウムが含まれ得る。三価クロム化合物の重量割合と、錯化剤、特にギ酸塩の重量割合との比は、好ましくは１：１．１〜１：１．４、より好ましくは１：１．２〜１：１．３、具体的には１：１．２５である。導電性を高めるために、電解液はアルカリ金属硫酸塩、好ましくは硫酸カリウムまたは硫酸ナトリウムを含んでもよい。電解液は、好ましくはハロゲン化物を含まず、特に塩化物イオンおよび臭化物イオンを含まず、緩衝剤を含まず、特にホウ酸緩衝液を含まない。
【００３４】
電解液のｐＨ値（温度２０℃で測定）は、好ましくは２．０〜３．０、より好ましくは２．５〜２．９であり、具体的には２．７である。電解液のｐＨ値を調整するために硫酸などの酸を溶液に追加することができる。
【００３５】
腐食に対する追加の保護、および包装材料内の酸含有内容物に対するバリアを提供するために、コーティングの電析に続いて、有機コーティング、具体的には塗料または熱可塑性材料、例えば、ＰＥＴ、ＰＥ、ＰＰ若しくはそれらの混合物のポリマーフィルムをクロム金属および酸化クロムのコーティング表面に施すことができる。
【００３６】
関連する金属ストリップは、（最初は被覆されていない）鋼ストリップ（ティンフリー鋼ストリップ）または錫で被覆された鋼ストリップ（ブリキストリップ）であり得る。
【００３７】
本発明は、添付の図面を参照し、以下の実施例に基づいてより詳細に説明されるが、これらの実施例は、添付の特許請求の範囲によって定義される保護範囲を決して限定することなく、単に例として本発明を説明することを意図している。
【図面の簡単な説明】
【００３８】
【図１】ストリップ移動方向ｖに連続して配置されている３つの電解槽を備えた第１の実施形態において本発明により開示される方法を実施するためのストリップコーティングシステムの概略図である。
【図２】ストリップ移動方向ｖに連続して配置されている８つの電解槽を備えた第２の実施形態において本発明により開示される方法を実施するためのストリップコーティングシステムの概略図である。
【図３】第１の実施形態において本発明により開示された方法によって被覆された金属ストリップの断面図である。
【図４】鋼ストリップ上に電析され、クロム金属、酸化クロムおよび炭化クロムを含む層のＧＤＯＥＳスペクトルを示す図であり、酸化クロムは層の表面に位置する。
【図５】電解液の温度と電解時間の関数として、金属ストリップに析出した、クロム金属および酸化クロムを含むコーティングの析出重量を示すグラフである。
【発明を実施するための形態】
【００３９】
図１は、本発明によって開示される、第１の実施形態における方法を実施するためのストリップコーティングシステムの概略図を示す。ストリップコーティングシステムは、３つの電解槽１ａ、１ｂ、１ｃを含み、これらは並んでまたは順次配置され、各々電解液Ｅで満たされている。最初の被覆されていない金属ストリップＭ、特に鋼ストリップが、電解槽１ａ〜１ｃを連続して通過する。この目的のために、金属ストリップＭは、コンベヤ装置（図示せず）によって、ストリップ移動方向ｖに、電解槽１ａ〜１ｃを通って所定のストリップ移動速度で引っ張られる。電解槽１ａ〜１ｃの上方には、電流ロールＳが配設され、電流ロールＳにより金属ストリップＭはカソードとして接続されている。また、各電解槽にはガイドローラＵが配設され、ガイドローラＵの周りで金属ストリップＭが案内され、それによって金属ストリップＭは電解槽に出入りする。
【００４０】
各電解槽１ａ〜１ｃ内には、少なくとも１つのアノード対ＡＰが電解液Ｅの液面より下に配設されている。図示の実施例では、ストリップ移動方向に連続して配置された２つのアノード対ＡＰが各電解槽１ａ〜１ｃに配設されている。金属ストリップＭは、アノード対ＡＰの対向するアノードの間を通過する。したがって、図１の実施例では、各電解槽１ａ、１ｂ、１ｃに２つのアノード対ＡＰが配置され、金属ストリップＭはこれらのアノード対ＡＰを連続して通過するようになっている。ストリップ移動方向ｖで見て、最後の電解槽１ｃの最後の下流アノード対ＡＰｃは、他のアノード対ＡＰの長さよりも短い長さを有する。結果として、この最後のアノード対ＡＰｃでは、同じ量の電流を印加することで、より高い電流密度を生成することができる。
【００４１】
関係する金属ストリップＭは、冷間圧延された、最初は被覆されていない鋼ストリップ（ティンフリー鋼ストリップ）または錫で被覆された鋼ストリップ（ブリキストリップ）であり得る。電解プロセスの準備では、金属ストリップＭを最初に脱脂し、すすぎ、酸洗いし、再度すすぎ、この前処理された形で金属ストリップＭは次に電解槽１ａ〜１ｃを連続して通過し、金属ストリップＭは、電流ロールＳを介して電流を供給することによりカソードとして接続されている。金属ストリップＭが電解槽１ａ〜１ｃを通過するストリップ移動速度は、少なくとも１００ｍ／分であり、最高９００ｍ／分であり得る。
【００４２】
ストリップ移動方向ｖに連続して配置された電解槽１ａ〜１ｃは、各々同じ電解液Ｅで満たされている。電解液Ｅは、三価クロム化合物、好ましくは塩基性硫酸Ｃｒ（ＩＩＩ）［Ｃｒ２（ＳＯ４）３］を含む。三価クロム化合物に加えて、電解液は、好ましくは、少なくとも１つの錯化剤、例えばギ酸の塩、特にギ酸カリウムまたはギ酸ナトリウムも含む。三価クロム化合物の重量割合と、錯化剤、具体的にはギ酸塩の重量割合との比は、好ましくは１：１．１〜１：１．４であり、最も好ましくは１：１．２５である。導電性を高めるために、電解液Ｅは、硫酸カリウムまたは硫酸ナトリウムなどのアルカリ金属硫酸塩を含んでもよい。電解液Ｅ中の三価クロム化合物の濃度は少なくとも１０ｇ／Ｌ、最も好ましくは２０ｇ／Ｌ以上である。電解液のｐＨ値は、硫酸などの酸を添加することにより、２．０〜３．０の好ましい値、具体的にはｐＨ＝２．７に調整される。
【００４３】
電解液Ｅの温度は、全ての電解槽１ａ〜１ｃで同じであり得、本発明によれば、最高４０℃である。しかしながら、本発明による方法の好ましい実施例では、電解槽１ａ〜１ｃ内の電解液の温度を異なる温度に設定することが可能である。例えば、最後の電解槽１ｃの電解液の温度は最高４０℃であり得、それよりも上流に配設された電解槽１ａおよび１ｂの電解液の温度はより高くてもよい。本発明による方法のこの実施形態では、最後の電解槽１ｃの電解液の温度は、好ましくは２５℃〜３７℃であり、具体的には３５℃である。この例では、最初の２つの電解槽１ａ、１ｂの電解液の温度は、好ましくは５０℃〜７５℃であり、具体的には５５℃である。電解槽１ｃ内の電解液Ｅの温度がより低いため、電解槽１ｃでは酸化クロム含量の高いクロム／酸化クロム層の析出が促進される。
【００４４】
これは、電解液の温度（Ｔ；℃）および電解時間（ｔＥ；秒）の関数として金属ストリップに析出したコーティングＢの酸化クロム部分のコーティング重量（ＣｒＯｘ；ｍｇ／ｍ２）を示す図５によって明確に示されている。この図は、所定の電解時間（例えば、ｔＥ＝０．５秒）内で、高温よりも４０℃未満の温度Ｔのほうが、より高いコーティング重量の酸化クロム（ＣｒＯｘ）が析出することを示している。約３５℃の電解液の温度Ｔで酸化クロムのコーティング重量のピークが観察される。これは、本発明による４０℃まで、好ましくは２０℃〜４０℃の温度範囲で、酸化クロム部分が多いコーティングの析出が促進されることを示している。
【００４５】
図５は、酸化クロムのコーティング重量が電解時間ｔＥと共に増加することも示している。好ましくは１００ｍ／分を超えるできるだけ速いストリップ移動速度で、ストリップコーティング法で実施できる可能な限り効率的なストリップコーティング法を創出するために、各電解槽１ａ〜１ｃにおける２秒未満の短い電解時間が好ましい。また、図５は、１秒未満の短い電解時間でも、電解液の温度が４０℃以下、具体的には２０℃〜３８℃の本発明による範囲内であれば、２０ｍｇ／ｍ２を超える十分に高いコーティング重量の酸化クロムを得ることができることを示す。
【００４６】
カソードとして接続され電解槽１ａ〜１ｃを通過する金属ストリップＭは、ストリップ移動速度に応じて、電解時間ｔＥの間、電解液Ｅと電解的に効果的に接触する。ストリップ移動速度１００〜７００ｍ／分では、各電解槽１ａ、１ｂ、１ｃにおける電解時間は０．５〜２．０秒であることが好ましい。本発明によれば、高いコーティング効率および高いスループットを確保するために、ストリップ移動速度は十分に速く設定され、各電解槽１ａ、１ｂ、１ｃにおける電解時間ｔＥは２秒未満、具体的には０．６秒〜１．８秒である。したがって、金属ストリップＭが全ての電解槽１ａ〜１ｃにわたって電解液Ｅと電解的に効果的に接触している総電解時間は１．８〜５．４秒である。
【００４７】
電解槽１ａ〜１ｃに配設されたアノード対ＡＰには、各電解槽１ａ、１ｂ、１ｃに同じ電流密度が存在するように直流電流を供給することができる。しかし、各々異なる組成を有する複数の層Ｂ１、Ｂ２、Ｂ３を含むコーティングＢを金属ストリップＭ上に析出させるために、電解槽１ａ、１ｂ、１ｃにおいて異なる電流密度を使用することも可能である。例えば、ストリップ移動方向ｖで見て上流の第１の電解槽１ａでは低い電流密度ｊ１を設定することができ、下流に続く第２の電解槽１ｂでは中程度の電流密度ｊ２を設定することができ、下流の最後の電解槽１ｃでは高い電流密度ｊ３を設定することができ、ｊ１＜ｊ２＜ｊ３であり、低い電流密度ｊ１はｊ１＞２０Ａ／ｄｍ２である。
【００４８】
電解槽１ａ〜１ｃに設定された電流密度により、クロム金属・酸化クロムを含む層が金属ストリップＭの少なくとも片面に電析され、それにより層Ｂ１、Ｂ２、Ｂ３が電解槽１ａ、１ｂ、１ｃでそれぞれ生成される。個々の電解槽１ａ、１ｂ、１ｃ内の電流密度ｊ１、ｊ２、ｊ３が異なるため、各電解析出層Ｂ１、Ｂ２、Ｂ３の組成（酸化クロムの割合）が異なる。
【００４９】
図３は、本発明による方法を用いて片面に電解コーティングされた金属ストリップＭの断面図を模式的に示す。金属ストリップＭの片面に、個々の層Ｂ１、Ｂ２、Ｂ３で構成されるコーティングＢが析出する。個々の層Ｂ１、Ｂ２、Ｂ３の各々は、電解槽１ａ、１ｂ、１ｃの１つで表面に析出する。
【００５０】
個々の層Ｂ１、Ｂ２、Ｂ３で構成されるコーティングＢは、その主要成分として金属クロム（クロム金属）と酸化クロム（ＣｒＯｘ）とを含み、ここで、個々の層Ｂ１、Ｂ２、Ｂ３の各々は、電解槽１ａ、１ｂ、１ｃの電流密度ｊ１、ｊ２、ｊ３がそれぞれ異なるため、クロム金属と酸化クロムのそれぞれの重量割合に関して異なる組成を有する。個々の層の異なる組成に寄与する可能性のある別の要因は、（図５を参照して上記で説明したように）４０℃未満の温度で酸化クロムの形成が促進されるため、個々の電解槽１ａ、１ｂ、１ｃの電解液の温度が異なることである。可能な限り最高の酸化物含量の層Ｂ３を得るには、高い電流密度ｊ３（上流の電解槽の電流密度ｊ１、ｊ２よりも高い）と同時に、最後の電解槽１ｃで電解液温度を４０℃未満に設定することが好ましい。
【００５１】
レジームＩＩで生じる低い電流密度がコーティング内により高い酸化物レベルをもたらすため、第１の電解槽１ａの電流密度ｊ１が低いために、第１の電解槽１ａで析出する層Ｂ１は、第２の（中間）電解槽１ｂで析出する層Ｂ２と比較して酸化物含量が多い。最後の電解槽１ｃでは、レジームＩＩＩ内に収まる電流密度ｊ３が設定され、好ましくは４０重量％を超え、より好ましくは５０重量％を超える酸化クロムの割合がコーティング内に生成される。
【００５２】
一例として、表１は、異なるストリップ移動速度での個々の電解槽１ａ、１ｂ、１ｃにおける適切な電流密度ｊ１、ｊ２、ｊ３を示す。表１に示すように、第１の電解槽１ａの電流密度ｊ１は、第２の電解槽１ｂの電流密度ｊ２よりもわずかに低く、下限値ｊ０＝２０Ａ／ｄｍ２よりも高い。最初の２つの電解槽１ａ、１ｂの電流密度ｊ１、ｊ２はレジームＩＩの電流密度であり、電流密度と電析クロムの量（または析出コーティング内のクロムのコーティング重量）との間には線形関係がある。第１の電解槽１ａで使用される電流密度ｊ１は、レジームＩ（クロムの析出が生じていない）とレジームＩＩとを分ける第１の電流密度閾値に近いことが好ましい。これらの低い電流密度ｊ１では、クロム金属／酸化クロムコーティング（層Ｂ１）は、レジームＩＩ内に存在する電流密度で且つ電流密度ｊ１よりも高い電流密度で生成されるコーティングよりも、クロム酸化物含量が多い状態で金属ストリップＭの表面に析出される。したがって、第１の電解槽１ａで析出する層Ｂ１は、第２の電解槽１ｂで析出する層Ｂ２よりも酸化クロム含量が多い。
【００５３】
最後の電解槽１ｃでは、電流密度ｊ３は、レジームＩＩとレジームＩＩＩとを分ける第２の電流密度閾値を超えるように設定されることが好ましい。したがって、最後の電解槽１ｃの電流密度ｊ３はレジームＩＩＩに存在し、レジームＩＩＩにおいてはクロム金属／酸化クロムコーティングの部分分解が起こり、レジームＩＩの電流密度で析出するよりもかなり高い割合の酸化クロムが析出する。したがって、最後の電解槽１ｃで析出するコーティングＢ３は、コーティングＢ１およびＢ２の酸化クロム含量よりも多い酸化クロム含量を有する。
【００５４】
コーティングの電析に続いて、コーティングＢで被覆された金属ストリップＭをすすぎ、乾燥させ、油（例えばＤＯＳオイル）を塗る。次に、コーティングＢで電解コーティングされた金属ストリップＭ上のコーティングＢの表面に有機カバーコートを設けることができる。有機カバーコートは、例えば有機塗料、またはＰＥＴ、ＰＰ、ＰＥ若しくはそれらの混合物などの熱可塑性ポリマーのポリマーフィルムであってもよい。有機カバーコートは、コイルコーティング法またはパネルコーティング法によって設けることができ、パネルコーティング法では、被覆された金属ストリップを最初にパネルに分割し、続いて有機塗料で塗装するかポリマーフィルムでコーティングする。
【００５５】
図２は、ストリップ移動方向ｖに連続して配置された８つの電解槽１ａ〜１ｈを備えたストリップコーティングシステムの第２の実施形態を示す。電解槽１ａ〜１ｈは、３つのグループ、すなわち最初の２つの電解槽１ａ、１ｂを含む前グループ、ストリップ移動方向に続く電解槽１ｃ〜１ｆを含む中間グループ、および最後の２つの電解槽１ｇ、１ｈを含む後グループで構成されている。本発明によれば、電解槽１ｇおよび１ｈの後グループにおいて、電解液の温度は４０℃以下である。最初の２つの電解槽１ａ、１ｂを含む前グループと、電解槽１ｃ〜１ｆを含む中間グループの温度は、後グループの温度と同じ温度、または後グループの温度と少なくともほぼ同じ温度、または後グループの温度よりも高い温度であり得る。析出効率を高めるために、前グループの電解槽１ａ、１ｂおよび中間グループの電解槽１ｃ〜１ｆにおける温度は５０℃よりも高い温度、具体的には約５５℃の温度が好ましい。しかし、実際的な理由から、電解槽１ａ〜１ｈの全てを同じ温度に設定し、電解プロセス中に電解液を冷却することによりこの温度を維持することが有用であり得る。
【００５６】
電解槽のグループは異なる電流密度ｊ１、ｊ２、ｊ３を有することが好ましく、前グループの電解槽１ａ、１ｂは低い電流密度ｊ１を有し、中間グループの電解槽１ｃ〜１ｆは中程度の電流密度ｊ２を有し、後グループの電解槽１ｇ、１ｈは高い電流密度ｊ３を有し、ｊ１＜ｊ２＜ｊ３であり、低い電流密度ｊ１はｊ１＞２０Ａ／ｄｍ２である。
【００５７】
表１と同様に、表２には、異なるストリップ移動速度ｖでの個々の電解槽１ａ〜１ｈの例示的で適切な電流密度ｊ１、ｊ２、ｊ３が列挙されており、前グループの電解槽１ａ、１ｂは低い電流密度ｊ１に設定され、中間グループの電解槽１ｃ〜１ｆは中程度の電流密度ｊ２に設定され、最後のグループの電解槽１ｇ、１ｈは高い電流密度ｊ３に設定され、ｊ１＜ｊ２＜ｊ３である。
【００５８】
電解槽１ａ、１ｂの前グループ、電解槽１ｃ〜１ｆの第２のグループ、および電解槽１ｇ、１ｈの後グループでは、クロムおよび酸化クロムを含む第１の層Ｂ１、第２の層Ｂ２、および第３の層Ｂ３は、金属ストリップＭ上にそれぞれ電析する。図１の実施例のように、異なる電流密度ｊ１、ｊ２、ｊ３により、また適用可能な場合には連続して配置された電解槽のグループ内の異なる温度により、層Ｂ１、Ｂ２、Ｂ３は異なる組成を有し、層Ｂ１は第２の層Ｂ２よりも高い割合の酸化クロムを含み、第３の層Ｂ３は２つの層Ｂ１、Ｂ２よりも高い酸化クロム部分を含む。
【００５９】
したがって、図２のストリップコーティングシステムを備えた本発明の方法によって金属ストリップＭの表面に析出したコーティングＢは、図３に示すものと、ほぼ同じ組成および構造を有する。
【００６０】
図２の実施例では、金属ストリップＭが電解液Ｅと電解的に効果的に接触している総電解時間は、全ての電解槽１ａ〜１ｈにわたり好ましくは１６秒未満、具体的には４〜１６秒である。
【００６１】
図２のストリップコーティングシステムは電解槽の数が多いため、必然的に総電解時間が長くなり、その時間の間、カソードとして接続されている金属ストリップは電解液Ｅと電解的に効果的に接触し、コーティングＢをより高いコーティング重量で製造することが可能である。
【００６２】
十分に高い耐食性を達成するために、コーティングＢに析出したクロムの総重量は、好ましくは少なくとも４０ｍｇ／ｍ２、より好ましくは７０ｍｇ／ｍ２〜１８０ｍｇ／ｍ２である。析出したクロムの総重量に含まれる酸化クロムの割合は、コーティングＢの総重量全体にわたる平均で、少なくとも５％であり、好ましくは１０％〜１５％である。全体として、コーティングＢは、酸化クロムとして結合したクロムの析出重量が、１ｍ２あたり少なくとも３ｍｇのクロム、具体的には３〜１５ｍｇ／ｍ２である、酸化クロム含量を有することが好ましい。酸化クロムとして結合したクロムの析出重量は、コーティングＢの総表面積全体で平均して、１ｍ２あたり少なくとも７ｍｇのクロムである。コーティングＢ表面への有機塗料または熱可塑性ポリマー材料の良好な接着は、最大約１５ｍｇ／ｍ２の酸化クロム重量で達成できる。酸化クロムのコーティング重量が大きくなると、塗料やポリマーフィルムなどの有機トップコートの接着性が低下する。したがって、コーティングＢ中の酸化クロムのコーティング重量の好ましい範囲は５〜１５ｍｇ／ｍ２である。
【実施例】
【００６３】
本発明を実施する方法を説明するために、鋼板をクロム／酸化クロムコーティングで被覆した実験室試験について以下に詳細に説明する。
【００６４】
表３に、Ｃｒ（ＩＩＩ）塩（Ｃｒ２（ＳＯ４）３）を含み、金属ストリップの電解コーティング用の実験装置でのコーティング試験に使用された電解液の組成の例を示す。使用した電解液のパラメータを表４に示す。電解液の成分として使用されるＣｒ（ＩＩＩ）塩には、可能な限り有機残留物が含まれていないほうがよい。Ｃｒ（ＩＩＩ）塩は、Ｃｒ（ＶＩ）塩の還元により工業規模で製造できる。使用される還元剤は、クロムよりも反応性の高い金属（変形１）、または代替として有機成分（変形２）であることが好ましい。電解液のｐＨ値は、硫酸を添加し、続いて脱イオン水で満たすことにより調整した。
【００６５】
コーティング試験で使用された基板は、クロム／酸化クロム層で被覆された鋼板であった。この材料を、５５℃でクロム（ＩＩＩ）電解質で電解コーティングし、下の表５は、鋼板に存在するクロム金属と酸化クロムのコーティングを示す。表５は、大部分のクロム金属と少量の酸化クロムが生成されたことを示す。
【００６６】
クロム金属の測定は、欧州規格ＥＮ１０２０２（Ｃｒ金属、測光（欧州規格）ステップ２：１２０ｍＬ  ＮａＣＯ３および１５ｍＡ／ｐｌａｎｅ；電位ステップによって可視可能な十分な溶解、１０ｍＬの６％Ｈ２Ｏ２による酸化、測光＠３７０ｎｍ）に従って行った。酸化クロムの測定も、欧州規格ＥＮ１０２０２（酸化クロム、測光：（欧州規格）ステップ１：４０ｍＬ  ＮａＯＨ（３３０ｇ／Ｌ）、９０℃で１０分間の反応、１０ｍＬの６％Ｈ２Ｏ２による酸化、測光＠３７０ｎｍ）に従って行った。
【００６７】
実験室でのコーティングの準備では、基板を脱脂し（カソードとして接続した２．５Ａ／ｄｍ２、３０秒、水酸化ナトリウム溶液中７０℃）、その後脱イオン水ですすいだ。金属上にコーティングが存在するため、酸洗工程は実施しなかった。
【００６８】
コーティングのパラメータおよび結果：
表６および表７は、コーティング試験のパラメータと結果をまとめたものである。鋼ストリップの工業規模のコーティングを、ストリップ移動速度１００ｍ／分でシミュレートした。この速度では、６０Ａ／ｄｍ２の電流密度が試験を通して使用され且つ安定して維持され、この電流密度はレジームＩＩＩの電流密度であり（表２を参照）、主に（少なくとも低温では）酸化クロムを発生させる。実験室試験では、電解液の温度とレジームＩＩＩでの滞留時間（電解時間）の両方が変化した。全ての試験で、基板の下面が被覆された。表６で、レジームＩＩＩでの電解時間は「時間（秒）セグメント１」として示されている。
【００６９】
電解液の温度が２２℃〜約３７℃の範囲では、コーティングの酸化クロム含量が増加し、約４０℃以上の温度では、コーティング中の酸化クロムの割合が少ないことを観察することができる。したがって、本発明によれば、酸化クロムを高い割合で含むクロム含有コーティングを得るために、最高４０℃の電解質温度が使用される。したがって、表面上に可能な限り最高の酸化クロム含量を有するコーティングを製造するために、本発明によるコーティングは、最後の電解槽または複数の電解槽のうちの後グループで４０°未満の電解質温度で行われる。
【００７０】
実験室試験では、それぞれのレジーム（セグメント）での電解時間は２秒未満であった。実験室試験では、電解時間の増加に伴い、酸化物のコーティング重量の増加が観察された。しかし、工業規模で実施されるプロセスにおける析出効率に関しては、そのようなプロセスで使用されるストリップ移動速度は１００ｍ／分を超えるため、２秒未満の短い電解時間が好ましい。
【００７１】
2020109205.tif 000003
【００７２】
2020109205.tif 000004
【００７３】
2020109205.tif 000005
【００７４】
2020109205.tif 000006
【００７５】
2020109205.tif 000007
【００７６】
2020109205.tif 000008
【００７７】
2020109205.tif 000009
【図１】
2020109205.tif 000010
【図２】
2020109205.tif 000011
【図３】
2020109205.tif 000012
【図４】
2020109205.tif 000013
【図５】
2020109205.tif 000014
【外国語明細書】
2020109205000001.pdf